(57)【要約】      （修正有）【課題】耐候性水性木材被覆配合物及びその製造方法を提供する。【解決手段】下記の成分：・水性溶媒、・下記の構造を有する第四級脂肪アミン：Ｒ１Ｒ２Ｒ３Ｒ４Ｎ＋Ｘ−（式中、Ｒ１、Ｒ２、Ｒ３及びＲ４は独立して、１個〜３０個の炭素原子を含む飽和又は不飽和の、直鎖型又は分岐型の、置換又は非置換のアルキル基、アラルキル基又はアルケニル基から選ばれ、それにより、Ｒ１、Ｒ２、Ｒ３及びＲ４のうちの少なくとも１つがＣ１２〜Ｃ３０の基ならびにエトキシ基および／またはプロポキシ基を含むものであり、Ｘ−は、無機酸又は有機酸に由来するアニオンである）であって、数平均分子量が１００ｇ／モル〜１５００ｇ／モルの間である第四級脂肪アミン、及び・水性被覆組成物の４０重量％〜９０重量％の間の量でのバインダーを含む水性被覆組成物。【選択図】なし【特許請求の範囲】
【請求項１】
下記の成分：
・水性溶媒、
・下記の構造を有する第四級脂肪アミン：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又
は不飽和の、直鎖型又は分岐型の、置換又は非置換のアルキル基、アラルキル基又はアル
ケニル基から選ばれ、それにより、Ｒ１、Ｒ２、Ｒ３及びＲ４のうちの少なくとも１つが
Ｃ１２〜Ｃ３０の基であり、好ましくはＣ１６〜Ｃ３０の基であり、より好ましくはＣ１
８〜Ｃ３０の基であり、一層より好ましくはＣ１８〜Ｃ２４の基であり、最も好ましくは
Ｃ１８の基であり、Ｘ−は、無機酸又は有機酸に由来するアニオンである）、及び
・水性被覆組成物の４０重量％〜９０重量％の間の量でのバインダー
を含む水性被覆組成物。
【請求項２】
前記第四級脂肪アミンがエトキシ基及び／又はプロポキシ基を含有する、請求項１に記
載の水性被覆組成物。
【請求項３】
Ｒ１、Ｒ２、Ｒ３及びＲ４のうちの少なくとも１つがヒドロキシル置換基又はエーテル
結合を含有する、請求項１又は２に記載の水性被覆組成物。
【請求項４】
エトキシ基の数が１〜３０の間であり、好ましくは１〜１０の間である、請求項２又は
３に記載の水性被覆組成物。
【請求項５】
プロポキシ基の数が１〜１０の間であり、好ましくは１〜５の間である、請求項２又は
３に記載の水性被覆組成物。
【請求項６】
エトキシ基及びプロポキシ基の数が１〜４０の間であり、好ましくは２〜２０の間であ
る、請求項２〜５のいずれか一項に記載の水性被覆組成物。
【請求項７】
前記エトキシ基及び／又はプロポキシ基がランダム状又はブロック状の配置である、請
求項６に記載の水性被覆組成物。
【請求項８】
前記第四級脂肪アミンが、タロー、ココナッツ、ダイズ、ヤシ、パーム核、トール油、
ナタネ、ラード、ヒマワリ油、トウモロコシ油、ベニバナ油、カノーラ油、オリーブ油及
びピーナッツ油からなる群から選択される脂肪酸成分を含み、好ましくは前記脂肪酸成分
の供給源がタローである、請求項１〜７のいずれか一項に記載の水性被覆組成物。
【請求項９】
前記第四級脂肪アミンが、オレイン酸又はエルカ酸である脂肪酸を含む、請求項１〜７
のいずれか一項に記載の水性被覆組成物。
【請求項１０】
Ｒ１、Ｒ２、Ｒ３及びＲ４のうちの少なくとも１つが、少なくともＣ４、少なくともＣ
６、好ましくは少なくともＣ８、好ましくはＣ１２〜Ｃ３０、より好ましくはＣ１８を含
む、請求項１〜９のいずれか一項に記載の水性被覆組成物。
【請求項１１】
前記第四級脂肪アミンが水性被覆組成物の約０．１ｗｔ％〜約２０ｗｔ％（好ましくは
約０．５ｗｔ％〜約５ｗｔ％）の量で存在する、請求項１〜１０のいずれか一項に記載の
水性被覆組成物。
【請求項１２】
１００％までの水分を有する木材基材に耐水性を与えるための請求項１〜１１のいずれ
か一項に記載される水性被覆組成物の使用であって、好ましくは１００ｃｍ２の基材表面
積あたり０．１グラム〜１０グラムの前記水性被覆組成物を塗布することによる、使用。
【請求項１３】
約３０％〜約５０％の間の水分含有量を有する木材基材において少なくとも７０％の耐
水性を達成するための請求項１２に記載の使用。
【請求項１４】
請求項１〜１１のいずれか一項に記載される第四級脂肪アミンを水性被覆組成物と混合
する工程を含む、早期の防湿性を有する水性被覆組成物を調製する方法。
【請求項１５】
請求項１〜１１のいずれか一項に記載される第四級脂肪アミンを含む被覆された耐水性
木材基材。
【発明の詳細な説明】
【技術分野】
【０００１】
本分野は木材被覆配合物及びそのような被覆剤の製造方法に関する。より具体的には、
本分野は、使用者によって木材基材に塗布され得る水性被覆配合物に関する。
【背景技術】
【０００２】
様々な木材着色剤配合物が、木材表面の寿命を延ばすために、表面の外観を維持するた
めに、並びに／或いは、木材基材の性能又は耐久性を改善するために外面の木材表面に、
例えば、木製の調度品又は取り付け物などに塗布される。外面の木材表面は極度な気象条
件（例えば、雪、熱、日光及び雨など）に曝され、そのため、木材はカビ（mold（カビ）
、mildew（白カビ））の影響を受けやすくなり、また、ＵＶ暴露からの損傷を受ける。１
つ又はそれ以上の機能（例えば、耐汚染性、防カビ性、抗菌特性及び害虫抵抗性など）を
与える様々な木材着色剤配合物が、木材基材の耐久性を延ばすために使用される。
【０００３】
木材着色剤配合物は油性型又は溶剤型のシステムである場合がある。油性型システムで
は、非常に長い乾燥時間が要求され得る。非水性溶媒型システムでは、乾燥時間がより短
くなる場合があり、しかし、溶剤を使用するために生態学的にはあまり優しくない。種々
の被覆剤システムにおいて許容される揮発性有機化合物（ＶＯＣ）の量に対する様々な制
限を設けてきた環境立法を考慮すると、溶剤系被覆剤から水系システムへの移行が行われ
ている。
【０００４】
水性型被覆剤の方が生態学的に優しい。しかしながら、水系被覆剤の欠点の１つが、そ
のような被覆組成物は、被覆環境の温度及び湿度に依存する速度で乾燥するということで
ある。湿度が低い条件のもとでは、水系被覆剤は迅速に乾燥するかもしれない。しかしな
がら、大気湿度が高くなると、被覆組成物からの水の蒸発がより遅くなるため、乾燥時間
がより長くなる。そのようなものとして、ある種の水性型被覆剤は、長期に及ぶ乾燥時間
の後でのみ耐水性になる。
【０００５】
木材着色剤配合物は典型的には、基材が被覆前に乾燥していることを要求しており、こ
のことは多くの場合、使用者は、被覆剤を塗布する前に基材が乾燥するために１日〜２日
待たなければならないことを意味する。いくつかの木材着色剤配合物はまた、被覆剤が、
ある特定の温度範囲の範囲内でのみ、また、雨が今後２４時間以上にわたって予想されな
い場合にのみ塗布され得ることを規定している。
【０００６】
現在の水性被覆組成物は、十分に乾燥している基材及び／又は塗布後における雨のない
天候条件、同様にまた、温度条件及び湿度条件に依存している乾燥時間を要求するために
不都合である。
基材が塗布前に乾燥していることを要求せず、かつ、高い大気湿度のもとでさえ迅速に
乾燥することができる水系被覆組成物が短期間で乾燥することが望ましい。
【０００７】
四級ポリ（アリルアミン）を乾燥促進剤として被覆組成物に組み込むことによって水性
被覆剤の乾燥時間を改善するために、様々な試みが行われている。米国特許第７，０７１
，２６０号は、少なくとも１つの結合剤と、少なくとも１つの水溶性四級ポリ（アリルア
ミン）とを含有する迅速硬化性水性被覆剤に関する。しかしながら、そのような被覆組成
物は耐候性タイプの適用には適しておらず、さらなる乳化剤を、この四級ポリ（アリルア
ミン）を組み込むために必要としている。
【０００８】
自然乾燥時間を改善するための他の取り組みには、エポキシ含有ポリアクリラート、脂
肪酸及びモノアミンアンモニウム塩の反応による自然乾燥剤の使用が挙げられる。米国特
許第５，０８９，３４２号は、自然乾燥性の不飽和脂肪酸部分と四級アンモニウム部分と
が化学的に組み込まれているポリアクリラート樹脂をバインダーとして含有する、木材又
は木材製品のための装飾用かつ保護用の被覆を提供するための水性被覆剤に関する。
【０００９】
米国特許第５，２８４，６９０号は、ポリマーと、少なくとも１つの脂肪酸エステル及
び少なくとも１つの四級アミンを有する有機化合物の水溶液又は水性分散液とを含む水性
剥離被覆剤を含む物品を記載する。
【００１０】
ベルギー国特許１０１４７４９号は、非イオン性界面活性剤及び／又はカチオン性界面
活性剤、アルカリ金属メタケイ酸塩、アルカリ金属グルコン酸塩、グリコール並びに水を
含む被覆組成物のための添加剤に関する。
【００１１】
米国特許第６，０７７，８８８号は、高い粘性及び低いアスファルト残分を示すビチュ
ーメン乳化物を製造するために使用することができるビチューメン乳化物に関する。この
乳化用組成物は、脂肪アミン及び／又は脂肪ポリアミン、リグニン並びに非イオン性界面
活性剤の組み合わせである。
【先行技術文献】
【特許文献】
【００１２】
【特許文献１】米国特許第７，０７１，２６０号
【特許文献２】米国特許第５，０８９，３４２号
【特許文献３】米国特許第５，２８４，６９０号
【特許文献４】ベルギー国特許１０１４７４９号
【特許文献５】米国特許第６，０７７，８８８号
【発明の概要】
【発明が解決しようとする課題】
【００１３】
したがって、基材が塗布前に乾燥していることを要求することなく、また、被覆された
基材が塗布後において乾燥したままであることを要求することなく、より速い乾燥時間を
提供することなどによって、外面基材を被覆する際により大きい適応性を使用者に可能に
する耐候性被覆剤システムが求められている。
【課題を解決するための手段】
【００１４】
下記の式（Ｉ）の構造を有する第四級脂肪アミン(fatty amine quaternary)を含む水性
型被覆組成物が提供される：
Ｒ１Ｒ２Ｒ３Ｒ４Ｎ＋Ｘ−          （Ｉ）
式中、Ｒ１、Ｒ２、Ｒ３及びＲ４は独立して、１個〜３０個の炭素原子を含む飽和又は不
飽和の、直鎖型又は分岐型の、置換又は非置換のアルキル基、アラルキル基又はアルケニ
ル基から選択され、それにより、Ｒ１、Ｒ２、Ｒ３及びＲ４のうちの少なくとも１つがＣ
４〜Ｃ３０の基であり、Ｘ−は、無機酸又は有機酸に由来するアニオンである。第四級脂
肪アミンはエトキシ基及び／又はプロポキシ基を含有する場合がある。Ｒ１、Ｒ２、Ｒ３
及びＲ４のうちの１つ又はそれ以上が、置換され、１つ又はそれ以上のヒドロキシル置換
基又はエーテル結合を含有する場合がある。
【００１５】
別の態様において、１００％までの水分含有量を有する基材に耐水性を与える方法が提
供される。１つの取り組みにおいて、この方法は、式（Ｉ）の第四級脂肪アミンを含む水
性型被覆組成物を木材基材に塗布することを含む。第四級脂肪アミンを含む被覆された基
材もまた記載される。
【００１６】
式（Ｉ）の第四級脂肪アミンを含む水性型被覆組成物を調製する方法もまた提供される
。
【００１７】
下記でより詳しく議論するように、上記の水性型被覆組成物、及び、木材基材を耐候性
にする方法は、より速い乾燥時間を提供し、かつ、完全に乾燥させていない基材への塗布
を可能にすることによって、改善された利便性を消費者に提供する。耐水性を基材に首尾
よく与えるために、使用者は天候及び他の環境条件にあまり依存していないので、使用者
が被覆剤を塗布し得る季節が拡大される。
【図面の簡単な説明】
【００１８】
【図１】図１は、４０℃で１日間貯蔵されるコントロール配合物及び本発明の配合物についての水噴霧試験結果を例示する。
【図２】図２は、４０℃で６日間貯蔵されるコントロール配合物及び本発明の配合物についての水噴霧試験結果を例示する。
【図３】図３は、被覆された木材パネルの色の変化を被覆配合物における四級添加物のレベルの関数として例示する。
【図４】図４は、４０℃で貯蔵された後における、コントロールのＤｕｌｕｘ（登録商標）ＷｅａｔｈｅｒＳｉｅｌｄ木材着色剤配合物のレオロジーを例示する。
【図５】図５は、４０℃で貯蔵された後における、四級添加物を含有する木材着色剤配合物のレオロジーを例示する。
【図６】図６は、４０℃で貯蔵された後における、さらに別の四級添加物を含む木材着色剤配合物のレオロジーを例示する。
【発明を実施するための形態】
【００１９】
本開示は一般には、耐水性を基材に与えるための水性被覆組成物、及び、耐水性を基材
に与える方法に関連する。基材を、例えば、耐水性を与えることなどによって耐候性にす
ることにより、基材は、天候及び暴露に関連した損傷を受けにくくなり、かつ、基材の性
能を拡張すること及び／又は改善することが可能となる。早期の防湿性を基材に与える水
性被覆組成物を調製する方法、及び、被覆された耐水性基材もまた提供される。
【００２０】
本開示の水性型被覆組成物は、従前の耐候性被覆剤システムによって以前には達成され
ない、塗布における高まった柔軟性を提供する。本開示の水性型被覆組成物は、被覆剤を
基材に塗布する前に基材が乾燥していることを要求しないことによって、耐水性を被覆プ
ロセスにおいてより早く提供する。そのうえ、本発明の被覆配合物は迅速に乾燥し、他の
水性型被覆組成物によって要求される長期にわたる乾燥時間を必要としないので、被覆プ
ロセスにおける早期の耐水性もまた達成される。
【００２１】
本開示の基材には、様々な材料（例えば、木材、プラスチック、紙又は厚紙など）から
作製される広範囲の様々な基材が含まれる。いくつかの態様において、基材は多孔性の基
材である（例えば、木材基材など）。
【００２２】
１つの取り組みにおいて、本発明は木材基材に関連する。木材基材の例には、オーク、
カエデ、イエローパイン（yellow pine）、カバノキ、トウヒ、クルミ、ポプラ及びアス
ペンが含まれるが、これらに限定されない。他の木材基材もまた使用される場合があり、
同様にまた、様々な合板基材も使用される場合がある。そのような木材基材は、外部環境
に曝される表面である場合がある（例えば、屋外のデッキ、調度品又は取り付け物など）
。
【００２３】
本開示の水性被覆組成物は、下記の式（Ｉ）の第四級脂肪アミンを含む：
Ｒ１Ｒ２Ｒ３Ｒ４Ｎ＋Ｘ−          （Ｉ）
【００２４】
式中、Ｒ１、Ｒ２、Ｒ３及びＲ４は独立して、１個〜３０個の炭素原子を含む飽和又は
不飽和の、直鎖型又は分岐型の、置換又は非置換のアルキル基、アラルキル基又はアルケ
ニル基から選択され、それにより、Ｒ１、Ｒ２、Ｒ３及びＲ４のうちの少なくとも１つが
Ｃ４〜Ｃ３０の基であり、Ｘ−は、無機酸又は有機酸に由来するアニオンである。Ｒ１、
Ｒ２、Ｒ３及びＲ４のいずれかが、ヒドロキシル置換基又はエーテル結合を含有する場合
がある。式（Ｉ）の第四級脂肪アミンはエトキシ基及び／又はプロポキシ基を含有する場
合がある。
【００２５】
どのような供給源も、式（Ｉ）の四級アンモニウム化合物のＲ基を提供するために使用
することができる。好適には、１つのＲ基、２つのＲ基、３つのＲ基、又は４つすべての
Ｒ基が、天然の供給源に由来する。好適には、Ｃ４〜Ｃ３０の基が、天然の供給源に由来
する。好ましい天然の供給源が油脂であり、例えば、陸生動物、海洋動物及び植物から得
られる油脂などである。陸生動物から得られる油脂の供給源には、バター脂肪、蓄積脂肪
、ラード油、牛脚油及びタロー（例えば、牛肉又は羊肉から得られるタローなど）が含ま
れる。海洋動物から得られる油脂の供給源には、タラ肝油、ニシン油、メンヘーデン油、
イワシ油、マッコウ鯨油及び鯨油が含まれる。植物から得られる油脂の供給源には、ババ
ス油、ひまし油、カカオ脂、ココナッツ油、トウモロコシ油、綿実油、アマニ油、カラシ
油、ニーム油、ニガー油、オイチシカ油、オリーブ油、パーム油、パーム核油、ピーナッ
ツ油、エゴマ油、けし油、ナタネ油、ベニバナ油、ゴマ油、ダイズ油、ヒマワリ油、トー
ル油、キリ油及びコムギ胚種油が含まれる。
【００２６】
１つの取り組みにおいて、好適な油脂が、ココナッツ、ダイズ、タロー、ヤシ、パーム
核、ナタネ、ラード、ヒマワリ、トウモロコシ、ベニバナ、カノーラ、オリーブ、ピーナ
ッツ及びそれらの組み合わせからなる群から選択される。別の取り組みにおいて、好適な
油脂が、ダイズ油、タロー又はココナッツ油からなる群から選択され、例えば、完全又は
部分的に水素化されたダイズ油、完全又は部分的に水素化されたタロー、或いは、完全又
は部分的に水素化されたココナッツ油などからなる群から選択される。いくつかの取り組
みにおいて、脂肪酸は、完全又は部分的に水素化されたタローであり、ある特定の取り組
みにおいて、脂肪酸の供給源は、完全に水素化されたタローである。
【００２７】
好適な脂肪酸には、飽和酸、例えば、イソ吉草酸、吉草酸、カプロン酸、エナント酸、
カプリル酸、ペラルゴン酸、カプリン酸、ラウリン酸、トリデシル酸、ミリスチン酸、ペ
ンタデシル酸、パルミチン酸、マルガリン酸、ステアリン酸、アラキジン酸、フィタン酸
、ベヘン酸、リグノセリン酸、セロチン酸及びモンタン酸など、又は、モノ不飽和酸、例
えば、カプロレイン酸、パルミトレイン酸、オレイン酸、バクセン酸、エライジン酸、ブ
ラシジン酸、エルカ酸及びネルボン酸など、ジ不飽和酸、例えば、リノール酸など、トリ
不飽和酸、例えば、エレオステリン酸（eleosteric acid）及びリノレン酸など、並びに
、テトラ不飽和酸、例えば、アラキドン酸などが含まれる場合がある。いくつかの取り組
みにおいて、脂肪酸は、ステアリン酸、アラキジン酸、フィタン酸、ベヘン酸、リグノセ
リン酸、セロチン酸、モンタン酸、オレイン酸、バクセン酸エライジン酸、ブラシジン酸
、エルカ酸、ネルボン酸、リノール酸、エレオステリン酸、リノレン酸及びアラキドン酸
である。さらに他の取り組みにおいて、好適な脂肪酸が、ステアリン酸、オレインバクセ
ン酸、エライジン酸、リノール酸、エレオステリン酸、リノレン酸からなる群から選択さ
れる。
【００２８】
Ｒ１、Ｒ２、Ｒ３及びＲ４のうちの１つ又はそれ以上が、例えば、それらのうちの２つ
以上、３つ以上、又は４つすべてが、Ｃ１〜Ｃ３０（例えば、Ｃ４〜Ｃ３０、又はＣ１８
〜Ｃ３０など）を含む直鎖型又は分岐型のアルキル基又はアルケニル基である。いくつか
の取り組みにおいて、Ｒ１、Ｒ２、Ｒ３及びＲ４のうちの１つ又はそれ以上が、例えば、
それらのうちの２つ以上、３つ以上、又は４つすべてが、少なくともＣ６、少なくともＣ
８、例えば、少なくともＣ１２など、又はＣ１２〜Ｃ１８を含む。他の取り組みにおいて
、Ｒ１、Ｒ２、Ｒ３及びＲ４のうちの１つ又はそれ以上が、例えば、それらの２つ以上、
３つ以上、又は４つすべてが、Ｃ１８〜Ｃ３０を含む。１つの態様において、Ｒ１、Ｒ２
、Ｒ３及びＲ４のうちの少なくとも１つ、少なくとも２つ、少なくとも３つ、又は４つす
べてが、Ｃ１８の直鎖型又は分岐型のアルキル基又はアルケニル基である。１つの取り組
みにおいて、Ｒ１、Ｒ２、Ｒ３及びＲ４のうちの１つ又はそれ以上がアラルキル基である
場合がある。そのようなアラルキル基は非天然資源（例えば、樹脂又はロジンなど）に由
来する場合がある。
【００２９】
Ｒ１、Ｒ２、Ｒ３及びＲ４のうちの１つ又はそれ以上が飽和又は不飽和である場合があ
る。Ｒ１基、Ｒ２基、Ｒ３基及びＲ４基はそれぞれが、５〜３０のヨウ素価を有する場合
がある。Ｒ１、Ｒ２、Ｒ３及びＲ４のうちの１つ又はそれ以上が水素化される場合がある
（例えば、部分的又は完全に水素化される場合がある）。いくつかの取り組みにおいて、
Ｒ１、Ｒ２、Ｒ３及びＲ４のうちの１つ又はそれ以上が、例えば、それらのうちの２つ以
上、３つ以上、又は４つすべてが、完全に水素化される場合がある。さらに他の取り組み
において、Ｒ１、Ｒ２、Ｒ３及びＲ４のうちの１つ又はそれ以上が、例えば、それらのう
ちの２つ以上、３つ以上、又は４つすべてが、Ｃ１８を含む完全又は部分的に水素化され
た直鎖型又は分岐型のアルキル基又はアルケニル基である場合があり、例えば、Ｃ１８を
含む完全に水素化された基など、例えば、オレイン酸に由来する完全に水素化されたＣ１
８基などである場合がある。
【００３０】
式（Ｉ）において、Ｘ−は、無機酸又は有機酸に由来するアニオンであり、例えば、Ｃ
ｌ−、ＣＨ３ＳＯ４−、Ｂｒ−及びＣＨ３ＣＯ３−などである。
【００３１】
式（Ｉ）の第四級脂肪アミンは、エトキシル化、プロポキシル化及び／又はブトキシル
化される脂肪酸を含む場合がある。いくつかの取り組みにおいて、第四級脂肪アミンは、
約１個〜約３０個のアルコキシユニット、又は約１個〜約２０個のアルコキシユニット、
例えば、約１個〜約１５個のアルコキシユニット、又は約１個〜約１０個のアルコキシユ
ニットを含む。１つの態様において、そのようなアルコキシ基はエトキシ基である。他の
態様において、第四級脂肪アミンは約１個〜約１０個のプロポキシユニットを含み、例え
ば、約１個〜約５個のプロポキシユニットを含む。１つの取り組みにおいて、エトキシ基
及びプロポキシ基の数は１〜４０の間であり、例えば、２〜２０の間である。脂肪アミン
四級構造体は、どのような順であれ、ランダム状又はブロック状のどちらであってもエト
キシル化及び／又はプロポキシル化される場合がある。１つの取り組みにおいて、第四級
脂肪アミンはブロック型アルコキシル化第四級脂肪アミンである。
【００３２】
第四級脂肪アミンはエトキシル化に先立ってプロポキシル化される場合がある。いくつ
かの取り組みにおいて、エトキシル化対プロポキシル化比が２：１から６：１までであり
、例えば、３：１から６：１まで、４：１から６：１まで、５：１から６：１まで、３；
１から５：１まで、又は４：１から６：１までである。
【００３３】
どのような理論であれ、特定の理論によってとらわれることを望まないが、エトキシル
化された第四級脂肪アミンの頭部基が、湿潤時には負に帯電する木材に対して親和性を有
しており、したがって、脂肪尾部が被覆の大気側表面に向かわされて耐水特性を伝えるよ
うに配向することが考えられる。既存の木材着色剤配合物（例えば、Ｄｕｌｕｘ（登録商
標）Ｔｒａｄｅ  Ｗｅａｔｈｅｒｓｈｉｅｌｄ  Ａｑｕａｔｅｃｈ（ＡｋｚｏＮｏｂｅｌ
Ｉｎｃ．）など）への第四級脂肪アミンの組み込みが、第四級脂肪アミンのエトキシル
化によって、その結果、Ｒ１鎖、Ｒ２鎖、Ｒ３鎖及びＲ４鎖のうちの１つ又はそれ以上の
配向が維持されることによってさらに安定化される場合がある。
【００３４】
脂肪尾部が被覆の大気側表面に向かわされて耐水性を伝えるように配向が維持されると
き、水性被覆組成物は、下にある木材基材が乾燥していない場合でさえ、下にある木材基
材を覆う保護層を提供する。本開示の耐候性水性被覆剤は、木材基材に塗布されるや耐候
性の保護を提供するために、乾燥していない基材に塗布することができる。本開示の被覆
剤は、迅速に乾燥する層を提供し、しかし、本開示の被覆剤は、何らかの反応（例えば、
架橋など）が、保護層が形成される前に生じることを要求しないので、乾燥プロセスの期
間中において保護もまた提供する。
【００３５】
第四級脂肪アミンが、乳化剤を必要とすることなく、例えば、非イオン性界面活性剤（
例えば、アルキルエトキシラート及び／又はアリールエトキシラートなど）などを必要と
することなく、既存の木材着色剤配合物に組み込まれる場合がある。いくつかの取り組み
において、水性組成物は乳化剤を実質的に含まない。
【００３６】
水性組成物における第四級脂肪アミンは、１分子あたり１つの四級官能基から構成され
、そのようなものとして、１分子あたり２つ以上の四級官能基を含むポリ四級化合物と比
較して、より大きい反応性を有する。第四級脂肪アミンの数平均分子量は約１００ｇ／モ
ル〜約１５００ｇ／モルの間であり、例えば、約１５０ｇ／モル〜約７５０ｇ／モルの間
又は約２００ｇ／モル〜約５００ｇ／モルの間などである。
【００３７】
いくつかの取り組みにおいて、水性被覆組成物は、重量比で約０．１％〜約２０％（例
えば、約０．１％〜約１０％など、例えば、約１％〜約８％など、例えば、約３％〜約６
％など）の第四級脂肪アミン、又は、重量比で約０．５％〜約５％の間（例えば、約１％
〜約３％の間又は約１％〜約２％の間など）の第四級脂肪アミンを含む。被覆組成物は、
１つ又はそれ以上の第四級脂肪アミンの組み合わせを界面活性組成物の一部として含む場
合がある。
【００３８】
水性被覆組成物の他の成分には、バインダー及び添加物が含まれる。１つの取り組みに
おいて、バインダーは、ラテックス、アルキドエマルション、又はそれらの組み合わせを
含むハイブリッド系を含む。ラテックスには、アクリル、例えば、ビニルアクリル、アク
リルラテックス又はスチレンアクリルなど、或いは、ポリウレタン又はエポキシが含まれ
る場合がある。アルキドは、自己酸化によって乾燥し、したがって、架橋されたネットワ
ークを形成する、アルコール及び有機酸に由来するポリエステル（例えば、脂肪酸変性ポ
リエステルなど）である。ハイブリッドシステムにおいて、ハイブリッド組成物における
ラテックス（例えば、アクリルなど）の量は約６０％〜約９０％である場合があり（例え
ば、約８０％など）、アルキドのレベルが約１０％から約３０％にまで及ぶ場合がある（
例えば、約２０％など）。いくつかの取り組みにおいて、水性被覆組成物におけるラテッ
クスの量が約４０％〜約９０％（％固形分）の間である場合があり、例えば、約５０％〜
約９０％（％固形分）の間など、例えば、約６０％〜約８０％（％固形分）の間又は約５
０％〜約８０％（％固形分）などである場合がある。他の取り組みにおいて、水性被覆組
成物におけるアルキドの量が約１０％〜約９０％（％固形分）の間である場合があり、例
えば、約２０％〜約８０％（％固形分）又は約１０％〜約５０％（％固形分）などである
場合がある。
【００３９】
本発明の被覆組成物は必要に応じて、０．０１ｗｔ．％〜１０ｗｔ．％までの添加物（
例えば、１重量％〜８重量％の添加物、例えば、３重量％〜６重量％の添加物）を含む場
合がある。限定されないが、好適な添加物には、界面活性剤、酸化防止剤、フィラー、増
量剤、顔料、蛍光増白剤、光安定剤、殺生物剤、増粘剤、防腐剤及び共溶媒が含まれる。
そのような添加物はどれも、好ましくは均質に、被覆組成物全体に分散されなければなら
ない。
【００４０】
界面活性剤（表面活性剤）は、滑らかで均一な被覆剤を提供するために被覆組成物に存
在する場合がある添加物の重要な一群を形成する。好適な界面活性剤には、流れ調整剤、
湿潤化剤、分散剤、接着強化剤及び消泡剤が含まれるが、これらに限定されない。好まし
い界面活性剤が非イオン性又はアニオン性のどちらかである。
【００４１】
流れ調整剤は、被覆剤が基材を濡らし、可能性のある混入物を覆って流れることを助け
ることができる有機化合物である。例示的な流れ調整剤が、ＢＹＫ３４４（ＢＹＫ  Ｃｈ
ｅｍｉｅ、Ｗａｌｌｉｎｇｆｏｒｄ、Ｃｏｎｎ．）、Ａｉｒ  Ｐｒｏｄｕｃｔｓ  ＨＳ−
３０、及び、Ｗｉｔｃｏ  Ｌ−７５００の商品名で販売されている。
【００４２】
例示的な顔料には、二酸化チタン（白色）、カーボンブラック、ランプブラック、黒色
酸化鉄、赤色酸化鉄、透明赤色酸化物、黄色酸化鉄、透明黄色酸化物、褐色酸化鉄（赤色
酸化物及び黄色酸化物の黒色との混合物）、フタロシアニングリーン、フタロシアニンブ
ルー、有機赤色物（例えば、ナフトールレッド、キナクリドンレッド及びトルイジンレッ
ドなど）、キナクリドンマゼンタ、キナクリドンバイオレット、ＤＮＡオレンジ又は有機
黄色物（例えば、モノアゾイエローなど）及びそれらの混合物が含まれる。被覆組成物に
含まれるための特に好適な顔料が透明酸化鉄である。５色の透明酸化鉄（黄色Ｓ１０２、
赤色Ｓ２０２、黒色Ｓ３０１、褐色Ｓ４０１及び緑色Ｓ５０１）がＳｕｎｃｏｍ（中国）
から市販されている。
【００４３】
水性被覆組成物の固形分含有量が、水性被覆組成物の重量比で約１％〜約６０％（例え
ば、約１０％〜約５０％、又は約２０％〜約４０％など）である場合がある。水性被覆組
成物の粘度が、Ｂｒｏｏｋｆｉｅｌｄ粘度計を使用して２５℃で測定される場合、約１Ｐ
ａ．ｓ〜約１００Ｐａ．ｓ（例えば、約１０Ｐａ．ｓ〜約９０Ｐａ．ｓなど、例えば、約
３０Ｐａ．ｓ〜約７０Ｐａ．ｓ、又は約４０Ｐａ．ｓ〜約６０Ｐａ．ｓなど）である場合
がある。当業者によって認識されるであろうように、種々の塗布方法のために好適である
粘度はかなり異なる。１つの取り組みにおいて、水性被覆組成物は、約２０重量％〜約５
０重量％のバインダー、約２重量％〜約１０重量％の相溶化剤又は溶媒（例えば、トルレ
ン（tolulene）など）、約０．５重量％〜約５重量％の界面活性添加物、約５％未満のフ
ィラー、顔料及び他の添加物、並びに、約５０重量％〜約７５重量％の水を含む。
【００４４】
いくつかの取り組みにおいて、水性被覆組成物はポリエチレンイミンを実質的に含まな
い。実質的に含まないとは、本明細書中で使用される場合、当該成分が約０．０５パーセ
ント以下で存在すること、また、いくつかの取り組みでは、約０．０３パーセント以下（
例えば、０．０１パーセントなど）で存在すること、又は全く存在しないことを意味する
。
【００４５】
他の取り組みにおいて、水性被覆組成物は、短鎖脂肪酸（例えば、８個の炭素までの鎖
長を有する脂肪酸、例えば、炭素が１個〜４個の間である鎖長を有する脂肪酸など）を実
質的に含まない。
【００４６】
１つの取り組みにおいて、水性被覆組成物は、溶媒（例えば、エチレングリコール、ジ
エチレングリコール、ブチルジグリコール及びブトキシトリグリコールなど）を実質的に
含まない。
【００４７】
次に、耐水性を基材に与える方法についてであるが、本開示は、水性溶媒と、上記で示
されるような構造（Ｉ）の第四級脂肪アミンとを含む水性被覆組成物を基材に塗布するこ
とによって、耐水性を基材に与える方法を提供する。
【００４８】
１つの取り組みによる基材は木材基材である。被覆されることになる木材基材は、当分
野では公知であるどのような形態のものであってもよく、これには、例えば、耳付き材（
unedged timber）、フリッチ、ブール（boule）、ハーフエッジドボード（half-edged bo
ard）、スクエアエッジドランバー（square-edged lumber）、ストリップ、正角、カーカ
シング（carcassing）、トラス桁、挽割類及びさねはぎフローリング（例えば、寄木張り
など）、敷板（decking）（Ｅ２Ｅ又はＥ４Ｅ）、並びに、滑り防止敷板（１辺又は２辺
）が含まれる。本発明の被覆剤は、前記基材を完全に覆うために、又は、縁、曲線表面、
ルーター加工領域及び傾斜領域を含めて、その一部のみを覆うために塗布される場合があ
る。被覆されることになる具体的な木材表面は、開示された被覆組成物の塗布のための清
浄化及び調製が、当業者にはよく知られている様々な方法（例えば、サンダー研磨など）
を使用して行われる場合がある。
【００４９】
驚くべきことに、完全に乾燥させた基材を耐候性被覆剤の塗布の前に要求する従前の水
性被覆組成物に反して、本開示の耐候性水性被覆組成物は、完全に乾燥させた基材をこの
水性被覆組成物の塗布の前に要求しない。本開示の水性被覆配合物は、数日間水に浸され
た基材への塗布を含めて、広範囲の水分含有量を有する基材に塗布することができる。そ
のうえ、塗布されるや、耐候性水性被覆組成物は、被覆された基材が完全に乾燥されるこ
とを、改善された耐水性が与えられる前に要求しない。早期の防湿性又は耐水性が、１０
℃での３０分間以下の乾燥の後で、また、８５％までの相対湿度において達成される。
【００５０】
基材は、水分含有量が１００％までである場合があり、例えば、約１０％〜約８０％の
間の水分含有量、例えば、約３０％〜約５０％の間の水分含有量を有する場合がある。い
くつかの取り組みにおいて、水性被覆組成物が、約３０％〜約５０％の水分を有する基材
に塗布されるとき、少なくとも約７０％の耐水性（塗布が、乾燥させた基材に対してであ
るときに、同じ乾燥条件のもとで達成される耐水性に対して）が達成される。
【００５１】
水性被覆組成物は、従来の塗布方法によって、例えば、フラッディング（flooding）、
浸漬、はけ塗り、ロールコーティング、ドクターブレード塗布、印刷法、空気噴霧化（ai
r-atomized）スプレー、エアアシストスプレー、エアレススプレー、大容量低圧噴霧、エ
アシスト・エアレススプレー及び高速回転ベルなどによって塗布される場合がある。
【００５２】
被覆剤は、１００ｃｍ２（表面積の単位）あたり約０．１グラム〜約１０グラムの間の
量で、例えば、約０．１グラム〜約５グラムの間の量で、又は約０．３グラム〜約３グラ
ムの量で塗布される場合がある。
【００５３】
次に、被覆組成物を調製する方法についてであるが、本開示は、式（Ｉ）の第四級脂肪
アミンを水性木材着色剤被覆組成物に組み込むことによって調製される耐候性水性被覆組
成物を提供する。式（Ｉ）の第四級脂肪アミンの１つ又はそれ以上が、本開示の耐候性水
性被覆組成物を提供するために耐候性水性被覆組成物と組み合わされる場合がある。
【００５４】
式（Ｉ）の第四級脂肪アミンは、四級添加物と、木材着色剤被覆組成物の１つ又はそれ
以上の成分とを、ミキサーを用いて組み合わせることによって、例えば、混合することな
どによって組み込まれる場合がある。１つの取り組みにおいて、混合することが、ミキサ
ーを室温において少なくとも１５分間、３００ＲＰＭで運転することによって達成される
場合がある。脂肪アミン四級添加剤が木材着色剤配合物に加えられると、四級添加物と木
材着色剤配合物のポリマー系の成分との間における相互作用は、安定化するために１日又
は数日（例えば、６日まで）を要する場合がある。
【００５５】
第四級脂肪アミンを含む被覆組成物は、既存の木材着色剤配合物と同程度である安定し
た貯蔵寿命を有する。４０℃の上昇した貯蔵温度に、かつ、長期間（例えば、３０日に至
るまでの長期間）曝されたときでさえ、本開示の被覆組成物は、好適なレオロジー特性を
維持する。
【００５６】
式（Ｉ）の第四級脂肪アミンを含む被覆された耐水性木材基材が、水性被覆組成物を上
記の方法によって記載されるように基材に塗布することによって調製される場合がある。
【００５７】
本発明の実施形態及びその多くの利点のより良い理解が、下記の実施例により明確にな
る場合がある。下記の実施例は例示的であり、範囲又は精神のどちらであってもその限定
ではない。当業者は、これらの実施例に記載されるこれらの構成要素、方法、工程及び装
置の様々な変形が使用され得ることを容易に理解するであろう。別途記される場合を除き
、本開示において記されるすべての百分率及び部は重量比である。
【実施例】
【００５８】
実施例１
本実施例では、異なる条件のもとで貯蔵される、様々な四級添加物を含む木材着色剤配
合物の成績が、木材着色剤配合物が湿性基材に塗布され、水噴霧試験に供された後、当該
四級添加物を含まないコントロール木材着色剤配合物に対して比較される。
【００５９】
木材着色剤配合物を、重量に基づく１％の第四級脂肪アミンをコントロール木材着色剤
（Ｄｕｌｕｘ  Ｔｒａｄｅ  Ｗｅａｔｈｅｒｓｈｉｅｌｄ  Ａｑｕａｔｅｃｈ、Ａｋｚｏ
Ｎｏｂｅｌ  Ｉｎｃ．）に加えることによって表１に記載されるように調製した。配合物
を、四級添加物と木材着色剤配合物とを室温で少なくとも１５分間、ミキサーにより３０
０ｒｐｍで混合することによって調製した。その後、サンプルを、湿ったマツ木材パネル
での塗布の前に４０℃で２４時間又は６日間貯蔵した。
【００６０】
湿ったマツ木材パネル（３０ｃｍ×５ｃｍ×１ｃｍのサイズ）を、マツ木材パネルを水
に一晩浸すことによって準備した。木材着色剤配合物を塗布する前に、マツ木材パネルを
水から取り出し、静かに拭いて表面の水を除く。四級添加物を含む木材着色剤配合物と、
四級添加物を含まない木材着色剤配合物とを、標準的なペンキ用刷毛を使用してマツ木材
パネルの表面に塗布した。マツ木材は、ほとんどの他の木材タイプよりも高い木材水分含
有量に達することができ、したがって、マツ木材パネルは、より過酷で、より厳しい試験
条件を提供することを可能にするため、マツ木材パネルが選択された。
【００６１】
それぞれの木材パネルに塗布された木材着色剤配合物の量が重量測定され、２００グラ
ムの木材基材に対して約２グラムであると求められる。その後、被覆されたパネルを、水
噴霧試験による試験を行う前に４５分間、約１０℃の温度及び８５％の相対湿度を有する
制御された環境に放置する。
【００６２】
その後、それぞれのパネルの様々な部分が、人工降雨に対するパネルの抵抗性を評価す
るために水噴霧の連続的圧力に２分間にわたって供される。２分間の連続した水噴霧の期
間中において、パネルはそれぞれが約５１０ｍＬの水に曝される。その後、パネルを、目
視評価される前に乾燥させるために約２５℃及び約４０％のＲＨで一晩放置する。
【表１】
2020015914.tif 000002
【００６３】
４０℃で１日間貯蔵されたコントロールサンプル及び本発明のサンプル（＃１〜＃７）
についての水噴霧試験の後における乾燥後の結果が図１に示される。４０℃で６日間貯蔵
されたコントロールサンプル及び本発明のサンプル（＃１〜＃７）についての水噴霧試験
の後における乾燥後の結果が図２に示される。図１及び図２に例示されるように、サンプ
ル＃１〜＃７のすべて（これらは４０℃での１日又は６日の貯蔵に供された）が、湿った
木材基材に塗布されたときでさえのサンプル＃１〜＃７の改善された耐水性を含めて、コ
ントロールサンプルを上回る改善された色保持及び／又は色均一性を示す。少なくとも、
図１及び図２のサンプル＃１、サンプル＃３及びサンプル＃４は良好な色保持及び色均一
性を示す。
【００６４】
実施例２
本実施例では、湿ったマツ木材から除かれた、又は損なわれたコントロール被覆物及び
本発明の被覆物の量が、分光光度分析を使用して水噴霧試験によって、また、試験パネル
を重量測定することによって比較される。
【００６５】
（Ａ）分光光度計分析を使用する色測定
湿ったマツ木材パネルを実施例１に記載されるように調製した。４０℃での６日の貯蔵
から得られるコントロール木材着色剤配合物及び本発明の木材着色剤配合物（サンプル＃
１及びサンプル＃４）を、実施例１に記載されるように、湿ったマツ木材パネルに塗布し
た。サンプルを、１０℃の温度及び８５％の相対湿度で５分間、１５分間、２５分間、３
５分間及び４５分間乾燥させ、その後、マツ木材パネルを実施例１の水噴霧試験に供した
。
【００６６】
水が噴霧されたサンプルを乾燥させた後、パネルの色及び画像を「Ｋｏｎｉｃａ  Ｍｉ
ｎｏｌａｔａ分光光度計（モデル＃ＣＭ−２６００Ｄ）」及び「Ｊ画像分析ソフトウェア
」によって測定して、水噴霧によって除かれた、又は損なわれた被覆物のレベルを評価し
た。国際照明委員会（ＣＩＥ）ｌａｂの３つの座標（Ｌ＊、ａ＊及びｂ＊）により、色の
明度が表される。
【００６７】
水噴霧試験後の様々な乾燥時間による木材着色剤処理マツ木材の色測定結果が表２（下
記）に示される。
【表２】
2020015914.tif 000003
【００６８】
結果は、短い乾燥時間（５分）の場合でさえ、サンプル１及びサンプル４が、四級添加
物を含まないコントロール木材着色剤配合物を上回る改善された結果を示すことを示して
いる。乾燥時間のそれぞれにおいて、サンプル＃１及びサンプル＃４は、コントロールサ
ンプルを上回る改善されたＬ＊（Ｄ６５）をもたらしている。
【００６９】
（Ｂ）重量による木材着色剤残分の測定
表１のコントロール木材着色剤配合物及び本発明の木材着色剤配合物（サンプル＃１、
サンプル＃４及びサンプル＃７）により被覆される湿ったマツ木材サンプルを実施例１に
従って１０℃及び８５％の相対湿度で４５分間乾燥させ、水噴霧試験に供した。
【００７０】
水噴霧試験の前後におけるマツ木材パネルの重量を記録して、水噴霧に対する被覆喪失
量を求めた。被覆物の量を水噴霧試験の前後で比較する測定結果が表３（下記）に示され
る。
【表３】
2020015914.tif 000004
【００７１】
表３における結果は、四級添加物を含有する本発明の木材着色剤配合物が、コントロー
ルサンプルよりも大きい割合の被覆物を水噴霧試験後に保持することを示している。
【００７２】
実施例３
実施例３では、水噴霧試験後の木材着色剤処理マツ木材パネルの、分光光度計での色測
定データが、１５ＥＯを有するエトキシル化モノタロー四級化合物の様々な量を有する木
材着色剤配合物（表１のサンプル＃４）で処理されるマツ木材について比較される。
【００７３】
水が噴霧されたサンプルを乾燥させた後、パネルの色及び画像を「Ｋｏｎｉｃａ  Ｍｉ
ｎｏｌａｔａ分光光度計（モデル＃ＣＭ−２６００Ｄ）」及び「Ｊ画像分析ソフトウェア
」によって測定して、水噴霧によって除かれた、又は損なわれた被覆物のレベルを評価し
た。Ｌ＊、ａ＊及びｂ＊はＣＩＥＬＡＢの３つの座標であり、Ｌ＊は色の明度を表し、ａ
＊は赤色／緑色の値を表し、ｂ＊は黄色／青色の値を表す。ΔＥは、処理木材と未処理木
材との間における色差である。より小さいΔＥは、色がより明るいことを示している。
結果が表４（下記）に示され、図３に例示される。
【表４】
2020015914.tif 000005
【００７４】
表４からの結果は、処理木材と未処理木材とにおける最大の差ΔＥが、１５ＥＯを有す
るエトキシル化モノタロー四級化合物を約１％〜約２％の間で使用するときに達成される
ことを示しており、このことは、四級添加物の約１％〜約２％の量により、より良好な色
（被覆物）保持がもたらされることを示している。
【００７５】
実施例４
本実施例では、コントロール配合物と、サンプル＃１及びサンプル＃４を含む本発明の
配合物とのレオロジーが、４０℃での貯蔵の後で比較される。コントロール配合物、サン
プル＃１配合物及びサンプル＃４配合物のそれぞれについて、１日目、６日目、１４日目
、２２日目及び３１日目についての４０℃での貯蔵からの結果が、図４〜図６にそれぞれ
示される。
【００７６】
図４は、コントロールの、元のＷｅａｔｈｅｒｓｈｉｅｌｄ木材着色剤配合物は、１ヶ
月超にわたる４０℃での貯蔵の期間中、概して安定であり、有意な配合物のレオロジー変
化が何ら伴わないことを示す。
【００７７】
図５〜図６は、１日目以降、四級添加物（サンプル＃１及びサンプル＃４）を含む本発
明の配合物がそれぞれ、４０℃での貯蔵の期間中、概して安定であり、コントロール配合
物と概して同程度であるレオロジープロフィルを有することを例示しており、このことは
、四級添加物（サンプル＃１及びサンプル＃４）の添加は最小限の影響を木材着色剤配合
物の全般的レオロジーに対して有しており、コントロールの木材着色剤配合物と同程度で
ある安定性を維持し得ることを示している。
【００７８】
四級添加物が木材着色剤配合物に加えられると、四級添加物と、木材着色剤配合物の残
余成分との間における相互作用は、完結し、安定化するために数日を要する。このことが
、四級添加物（サンプル＃１及びサンプル＃４）を含有する本発明の木材着色剤配合物の
１日目のレオロジープロフィルと、６日目（及び６日目以降）のレオロジープロフィルと
を比較することによって例示される。１日目以降、例えば、四級添加物と、木材着色剤配
合物のポリマー系の成分との間における相互作用が安定した６日目などにおいて、コント
ロール配合物及び本発明の配合物のレオロジーは同程度である。
【００７９】
本発明の方法及び組成物の性質を説明するために本明細書中に記載されている、また例
示されている配合物及び成分の細部、材料及び配置における様々な変化が、本明細書中の
説明及び請求項の原理及び範囲の範囲内において当業者によってなされ得ることが理解さ
れるであろう。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
下記の成分：
・水性溶媒、
・下記の構造を有する第四級脂肪アミン：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又は不飽和の、直鎖型又は分岐型の、置換又は非置換のアルキル基、アラルキル基又はアルケニル基から選ばれ、それにより、Ｒ１、Ｒ２、Ｒ３及びＲ４のうちの少なくとも１つがＣ１２〜Ｃ３０の基ならびにエトキシ基および／またはプロポキシ基を含むものであり、Ｘ−は、無機酸又は有機酸に由来するアニオンである）であって、数平均分子量が１００ｇ／モル〜１５００ｇ／モルの間である第四級脂肪アミン、及び
・水性被覆組成物の４０重量％〜９０重量％の間の量でのバインダー
を含む水性被覆組成物。
【請求項２】
Ｒ１、Ｒ２、Ｒ３及びＲ４のうちの少なくとも１つがヒドロキシル置換基又はエーテル結合を含有する、請求項１に記載の水性被覆組成物。
【請求項３】
エトキシ基の数が１〜３０の間である、請求項２に記載の水性被覆組成物。
【請求項４】
プロポキシ基の数が１〜１０の間である、請求項２に記載の水性被覆組成物。
【請求項５】
エトキシ基及びプロポキシ基の数が１〜４０の間である、請求項２〜４のいずれか一項に記載の水性被覆組成物。
【請求項６】
前記エトキシ基及び／又はプロポキシ基がランダム状又はブロック状の配置である、請求項５に記載の水性被覆組成物。
【請求項７】
前記第四級脂肪アミンが、タロー、ココナッツ、ダイズ、ヤシ、パーム核、トール油、ナタネ、ラード、ヒマワリ油、トウモロコシ油、ベニバナ油、カノーラ油、オリーブ油及びピーナッツ油からなる群から選択される脂肪酸成分を含み、好ましくは前記脂肪酸成分の供給源がタローである、請求項１〜のいずれか一項に記載の水性被覆組成物。
【請求項８】
前記第四級脂肪アミンが、オレイン酸又はエルカ酸である脂肪酸を含む、請求項１〜６のいずれか一項に記載の水性被覆組成物。
【請求項９】
Ｒ１、Ｒ２、Ｒ３及びＲ４のうちの少なくとも１つが、少なくともＣ４、少なくともＣ６、好ましくは少なくとも８個の炭素原子を含む、請求項１〜８のいずれか一項に記載の水性被覆組成物。
【請求項１０】
前記第四級脂肪アミンが水性被覆組成物の０．１ｗｔ％〜２０ｗｔ％の量で存在する、請求項１〜９のいずれか一項に記載の水性被覆組成物。
【請求項１１】
１００％までの水分を有する木材基材に耐水性を与えるための請求項１〜１１のいずれか一項に記載される水性被覆組成物の使用。
【請求項１２】
３０％〜５０％の間の水分含有量を有する木材基材において少なくとも７０％の耐水性を達成するための請求項１１に記載の使用。
【請求項１３】
第四級脂肪アミンを水性被覆組成物と混合する工程を含む、早期の防湿性を有する水性被覆組成物を調製する方法であって、
前記第四級脂肪族アミンが、下記の構造：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又は不飽和の、直鎖型又は分岐型の、置換又は非置換のアルキル基、アラルキル基又はアルケニル基から選ばれ、それにより、Ｒ１、Ｒ２、Ｒ３及びＲ４のうちの少なくとも１つがＣ１２〜Ｃ３０の基ならびにエトキシ基および／またはプロポキシ基を含むものであり、Ｘ−は、無機酸又は有機酸に由来するアニオンである）であって、数平均分子量が１００ｇ／モル〜１５００ｇ／モルの間である、使用。
【請求項１４】
第四級脂肪アミンを含む被覆された耐水性木材基材であって、前記第四級脂肪族アミンが、下記の構造：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又は不飽和の、直鎖型又は分岐型の、置換又は非置換のアルキル基、アラルキル基又はアルケニル基から選ばれ、それにより、Ｒ１、Ｒ２、Ｒ３及びＲ４のうちの少なくとも１つがＣ１２〜Ｃ３０の基ならびにエトキシ基および／またはプロポキシ基を含むものであり、Ｘ−は、無機酸又は有機酸に由来するアニオンである）であって、数平均分子量が１００ｇ／モル〜１５００ｇ／モルの間である、耐水性木材。
【手続補正２】
【補正対象書類名】明細書
【補正対象項目名】００７９
【補正方法】変更
【補正の内容】
【００７９】
本発明の方法及び組成物の性質を説明するために本明細書中に記載されている、また例
示されている配合物及び成分の細部、材料及び配置における様々な変化が、本明細書中の
説明及び請求項の原理及び範囲の範囲内において当業者によってなされ得ることが理解さ
れるであろう。
上記の開示によって提供される発明として、以下のものが挙げられる。
[１]  下記の成分：
・水性溶媒、
・下記の構造を有する第四級脂肪アミン：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又
は不飽和の、直鎖型又は分岐型の、置換又は非置換のアルキル基、アラルキル基又はアル
ケニル基から選ばれ、それにより、Ｒ１、Ｒ２、Ｒ３及びＲ４のうちの少なくとも１つが
Ｃ１２〜Ｃ３０の基であり、好ましくはＣ１６〜Ｃ３０の基であり、より好ましくはＣ１
８〜Ｃ３０の基であり、一層より好ましくはＣ１８〜Ｃ２４の基であり、最も好ましくは
Ｃ１８の基であり、Ｘ−は、無機酸又は有機酸に由来するアニオンである）、及び
・水性被覆組成物の４０重量％〜９０重量％の間の量でのバインダー
を含む水性被覆組成物。
[２]  前記第四級脂肪アミンがエトキシ基及び／又はプロポキシ基を含有する、[１]に記
載の水性被覆組成物。
[３]  Ｒ１、Ｒ２、Ｒ３及びＲ４のうちの少なくとも１つがヒドロキシル置換基又はエー
テル結合を含有する、[１]又は[２]に記載の水性被覆組成物。
[４]  エトキシ基の数が１〜３０の間であり、好ましくは１〜１０の間である、[２]又は
[３]に記載の水性被覆組成物。
[５]  プロポキシ基の数が１〜１０の間であり、好ましくは１〜５の間である、[２]又は
[３]に記載の水性被覆組成物。
[６]  エトキシ基及びプロポキシ基の数が１〜４０の間であり、好ましくは２〜２０の間
である、[２]〜[５]のいずれか一項に記載の水性被覆組成物。
[７]  前記エトキシ基及び／又はプロポキシ基がランダム状又はブロック状の配置である
、[６]に記載の水性被覆組成物。
[８]  前記第四級脂肪アミンが、タロー、ココナッツ、ダイズ、ヤシ、パーム核、トール
油、ナタネ、ラード、ヒマワリ油、トウモロコシ油、ベニバナ油、カノーラ油、オリーブ
油及びピーナッツ油からなる群から選択される脂肪酸成分を含み、好ましくは前記脂肪酸
成分の供給源がタローである、[１]〜[７]のいずれか一項に記載の水性被覆組成物。
[９]  前記第四級脂肪アミンが、オレイン酸又はエルカ酸である脂肪酸を含む、[１]〜[
７]のいずれか一項に記載の水性被覆組成物。
[１０]  Ｒ１、Ｒ２、Ｒ３及びＲ４のうちの少なくとも１つが、少なくともＣ４、少なく
ともＣ６、好ましくは少なくともＣ８、好ましくはＣ１２〜Ｃ３０、より好ましくはＣ１
８を含む、[１]〜[９]のいずれか一項に記載の水性被覆組成物。
[１１]  前記第四級脂肪アミンが水性被覆組成物の約０．１ｗｔ％〜約２０ｗｔ％（好ま
しくは約０．５ｗｔ％〜約５ｗｔ％）の量で存在する、[１]〜[１０]のいずれか一項に記
載の水性被覆組成物。
[１２]  １００％までの水分を有する木材基材に耐水性を与えるための請求項１〜１１の
いずれか一項に記載される水性被覆組成物の使用であって、好ましくは１００ｃｍ２の基
材表面積あたり０．１グラム〜１０グラムの前記水性被覆組成物を塗布することによる、
使用。
[１３]  約３０％〜約５０％の間の水分含有量を有する木材基材において少なくとも７０
％の耐水性を達成するための[１２]に記載の使用。
[１４]  [１] 〜[１１]のいずれか一項に記載される第四級脂肪アミンを水性被覆組成物
と混合する工程を含む、早期の防湿性を有する水性被覆組成物を調製する方法。
[１５]  [１]〜[１１]のいずれか一項に記載される第四級脂肪アミンを含む被覆された耐
水性木材基材。
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
下記の成分：
・水性溶媒、
・下記の構造を有する第四級脂肪アミン：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又
は不飽和の、直鎖型又は分岐型の、置換又は非置換のアルキル基、アラルキル基又はアル
ケニル基から選ばれ、それにより、Ｒ１、Ｒ２、Ｒ３及びＲ４のうちの少なくとも１つが
Ｃ１２〜Ｃ３０の基ならびにエトキシ基および／またはプロポキシ基を含むものであり、
Ｘ−は、無機酸又は有機酸に由来するアニオンである）であって、数平均分子量が１００
ｇ／モル〜１５００ｇ／モルの間である第四級脂肪アミン、及び
・水性被覆組成物の４０重量％〜９０重量％の間の量でのバインダー
を含む水性被覆組成物。
【請求項２】
Ｒ１、Ｒ２、Ｒ３及びＲ４のうちの少なくとも１つがヒドロキシル置換基又はエーテル
結合を含有する、請求項１に記載の水性被覆組成物。
【請求項３】
エトキシ基の数が１〜３０の間である、請求項１または２に記載の水性被覆組成物。
【請求項４】
プロポキシ基の数が１〜１０の間である、請求項１または２に記載の水性被覆組成物。
【請求項５】
エトキシ基及びプロポキシ基の数が１〜４０の間である、請求項１〜４のいずれか一項
に記載の水性被覆組成物。
【請求項６】
前記エトキシ基及び／又はプロポキシ基がランダム状又はブロック状の配置である、請
求項５に記載の水性被覆組成物。
【請求項７】
前記第四級脂肪アミンが、タロー、ココナッツ、ダイズ、ヤシ、パーム核、トール油、
ナタネ、ラード、ヒマワリ油、トウモロコシ油、ベニバナ油、カノーラ油、オリーブ油及
びピーナッツ油からなる群から選択される脂肪酸成分を含み、好ましくは前記脂肪酸成分
の供給源がタローである、請求項１〜６のいずれか一項に記載の水性被覆組成物。
【請求項８】
前記第四級脂肪アミンが、オレイン酸又はエルカ酸である脂肪酸を含む、請求項１〜６
のいずれか一項に記載の水性被覆組成物。
【請求項９】
Ｒ１、Ｒ２、Ｒ３及びＲ４のうちの少なくとも１つが、少なくともＣ４、少なくともＣ
６、好ましくは少なくとも８個の炭素原子を含む、請求項１〜８のいずれか一項に記載の
水性被覆組成物。
【請求項１０】
前記第四級脂肪アミンが水性被覆組成物の０．１ｗｔ％〜２０ｗｔ％の量で存在する、
請求項１〜９のいずれか一項に記載の水性被覆組成物。
【請求項１１】
１００％までの水分を有する木材基材に耐水性を与えるための請求項１〜１０のいずれ
か一項に記載される水性被覆組成物の使用。
【請求項１２】
３０％〜５０％の間の水分含有量を有する木材基材において少なくとも７０％の耐水性
を達成するための請求項１１に記載の使用。
【請求項１３】
第四級脂肪アミンを水性被覆組成物と混合する工程を含む、早期の防湿性を有する水性
被覆組成物を調製する方法であって、
前記第四級脂肪族アミンが、下記の構造：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又
は不飽和の、直鎖型又は分岐型の、置換又は非置換のアルキル基、アラルキル基又はアル
ケニル基から選ばれ、それにより、Ｒ１、Ｒ２、Ｒ３及びＲ４のうちの少なくとも１つが
Ｃ１２〜Ｃ３０の基ならびにエトキシ基および／またはプロポキシ基を含むものであり、
Ｘ−は、無機酸又は有機酸に由来するアニオンである）であって、数平均分子量が１００
ｇ／モル〜１５００ｇ／モルの間である、使用。
【請求項１４】
第四級脂肪アミンを含む被覆された耐水性木材基材であって、前記第四級脂肪族アミン
が、下記の構造：
Ｒ１Ｒ２Ｒ３Ｒ４Ｎ＋Ｘ−
（式中、Ｒ１、Ｒ２、Ｒ３及びＲ４は独立して、１個〜３０個の炭素原子を含む飽和又
は不飽和の、直鎖型又は分岐型の、置換又は非置換のアルキル基、アラルキル基又はアル
ケニル基から選ばれ、それにより、Ｒ１、Ｒ２、Ｒ３及びＲ４のうちの少なくとも１つが
Ｃ１２〜Ｃ３０の基ならびにエトキシ基および／またはプロポキシ基を含むものであり、
Ｘ−は、無機酸又は有機酸に由来するアニオンである）であって、数平均分子量が１００
ｇ／モル〜１５００ｇ／モルの間である、耐水性木材。
【外国語明細書】
2020015914000001.pdf